(57)【要約】【課題】耐熱性、絶縁性、接着性、可とう性に優れた樹脂組成物、ワニス、エナメル線、回転機を提供することを目的とする。【解決手段】本発明は、硬化後のワニスが、耐熱性の高い材料とフィラーとの結合基を有する誘電率の低い材料の共重合体に絶縁性フィラーを化学的に結合した構造をとることを特徴とする。具体的には、高耐熱のマレイミドと、結合性ビニルを１つ以上有する低誘電率で高接着性のアルコキシシランとからなる樹脂組成物である。【選択図】  図６
2013139531.tif 000002
【特許請求の範囲】
【請求項１】
マレイミドと、結合性ビニルを１つ以上有するアルコキシシランとの共重合体で構成する樹脂組成物。
【請求項２】
前記共重合体にフィラーが結合した請求項１に記載の樹脂組成物。
【請求項３】
前記フィラーはシランカップリング剤からなる請求項２に記載の樹脂組成物。
【請求項４】
前記シランカップリング剤が、テトラエトキシシラン、トリエトキシシラン、テトラメトキシシランまたはトリメトキシシランである請求項３に記載の樹脂組成物。
【請求項５】
前記共重合体の形成前のマレイミドが、下記式（１）で表される請求項１乃至４のいずれかに記載の樹脂組成物。
【化１】
2013139531.tif 000008
（Ｒ１はマレイミド、アルキル基、フェニル基、ビニル基置換フェニル基、または水素原子であり、Ｒ２及びＲ３は、水素原子またはアルキル基のいずれかである、もしくはＲ２及びＲ２が互いに結合して炭素環を形成している。）
【請求項６】
前記共重合体の形成前のアルコキシシランが、下記式（２）で表される芳香族ビニル化合物である請求項１乃至５のいずれかに記載の樹脂組成物。
【化２】
2013139531.tif 000009
（Ｒ４はアルコキシシラン基、ビニル基、または水素原子である。）
【請求項７】
前記共重合体を形成後のマレイミドが、下記式（３）で表される請求項１乃至６のいずれかに記載の樹脂組成物。
【化３】
2013139531.tif 000010
（Ｒ５はマレイミド、アルキル基、フェニル基、ビニル基置換フェニル基、または水素原子であり、Ｒ６及びＲ７は、水素原子またはアルキル基のいずれかである、もしくはＲ６及びＲ７が互いに結合して炭素環を形成している。）
【請求項８】
前記共重合体を形成後のマレイミドが、下記式（４）で表される請求項１乃至６のいずれかに記載の樹脂組成物。
【化４】
2013139531.tif 000011
（Ｒ８及びＲ９は、水素原子またはアルキル基のいずれかである、もしくはＲ８及びＲ９が互いに結合して炭素環を形成している。Ｒ１０及びＲ１１は、水素原子またはアルキル基のいずれかである、もしくはＲ１０及びＲ１１が互いに結合して炭素環を形成している。）
【請求項９】
前記共重合体の形成後のアルコキシシランが、下記式（５）で表される芳香族ビニル化合物である請求項１乃至８のいずれかに記載の樹脂組成物。
【化５】
2013139531.tif 000012
（Ｒ１２はアルコキシシラン基、ビニル基、または水素原子であり、Ｒ１３およびＲ１４は、水素原子またはアルキル基のいずれかである、もしくはＲ１３及びＲ１４が互いに結合して炭素環を形成している。）
【請求項１０】
請求項１乃至９のいずれかに記載の樹脂組成物を有するワニス。
【請求項１１】
請求項１０に記載のワニスを銅線上に塗布し、焼き付けして成るエナメル線。
【請求項１２】
請求項１１に記載のエナメル線を固定子コイルに用いた回転機。
【発明の詳細な説明】
【技術分野】
【０００１】
本発明は、耐熱性等を求められる樹脂組成物およびそれを用いたワニス、エナメル線、回転機に関する。
【背景技術】
【０００２】
従来、モーターや発電機等の回転機のエナメル線で、耐熱性の要求が高い用途については、ポリエステルイミド樹脂を主成分としたワニス、特に、トリス（２−ヒドロキシエチル）イソシアヌレートを用いて、分子中にイミド結合およびイソシアヌレート環を導入したポリエステルイミド樹脂を焼付けたポリエステルイミド樹脂ワニスが用いられている。
【０００３】
回転機の小型化、高出力化に伴い、巻線はより狭いステータコア内部で巻線を巻回することになり、より高い温度、電圧、熱膨張・熱収縮に伴うひずみ下で使用される。そのため、エナメル線のワニス部分にも更なる耐熱性、絶縁性、接着性が求められている。さらに、エナメル線として用いる時には、ワニス層の厚みをできるだけ薄くし、占有率を少なくすることが求められている。
【０００４】
例えば、特許文献１には、ポリエステルイミド系樹脂、および２級炭素に結合したメルカプト基を２個以上有する多官能チオール化合物を含有したワニスが開示されている。このような樹脂組成物で耐熱性、接着性、可とう性に優れたワニスを達成する試みが行われている。
【０００５】
特許文献２には、扁平で微細な無機質充填材料をエナメル樹脂に充填してエナメル塗料材料とし、予備混合後、エナメル塗料材料を導線に付着させ、導線を所定寸法のダイスを通すことで、エナメル塗料材料にせん断力を与え、そのせん断力により物理的に無機質充填材料を配向させ、エナメル塗料材料を導線の表面に焼付ける、エナメル線の製造方法が開示されている。このようなエナメル塗料材料および製造方法により、無機質充填材料の重量部を低く抑えて、サージ電圧に対する耐電圧寿命および耐熱劣化寿命の向上を達成する試みが行われている。
【０００６】
特許文献３には、動機電動機のステータコアの内側表面部に絶縁用の樹脂モールドを施すことで、ステータコア内部で直接巻線を巻回できるモーターの固定子の構造が開示されている。このような固定子構造とすることで、同期電動機のステータへの巻線作業を容易にする試みが行われている。
【先行技術文献】
【特許文献】
【０００７】
【特許文献１】特開２０１０−１３５１７８号公報
【特許文献２】特開２００８−２７０２２７号公報
【特許文献３】特開平９−２１５２４８号公報
【発明の概要】
【発明が解決しようとする課題】
【０００８】
ワニスに用いられる樹脂組成物には、作業性の向上の観点から溶剤への溶解性が求められ、導線への焼付け後のエナメル線のワニス部分には、高温環境下で分解や軟化を起こさない耐熱性、巻線間のサージ電圧を抑制する低誘電性、サージ電圧によるトリーを抑制する耐放電劣化性、使用環境の温度変化による導線の熱膨張・熱収縮に耐える接着性、可とう性が必要とされる。また、エナメル線を回転機等に用いるときは、設計の自由度を向上させるために、ワニス部分には導線に対する接着性や可とう性が必要とされる。ワニスには、樹脂組成物としてポリエステルイミド樹脂にチオール化合物を含有したものを、ノルマルメチルピロリドン等の有機溶媒に溶解させて、使用させることが多い。ここで、ポリエステルイミドはエステル部分の耐熱性のため、ワニスとして用いた時の軟化温度が４００℃程度であり、さらなる高耐熱化が求められる。また、ポリエステルイミドをワニスとして用いる場合、溶媒として、沸点２００℃のＮ−メチル−２−ピロリドンや、沸点１６５℃のＮ、Ｎ−ジメチルアセトアミド等の高沸点溶媒を用いなければならず、さらなる焼付け温度の低温化が求められる。
【０００９】
特許文献１は耐摩耗性、可とう性に優れたワニスとして有効であるが、耐熱性の向上、硬化温度を低くするという観点では十分な検討はなされていない。特許文献２は扁平な無機充填物を樹脂内で物理的に配向させ、ワニス層の厚みを薄くしたワニスとして有効であるが、扁平な無機充填材料の層間に結合している金属イオンが焼付け後樹脂内に残存すると絶縁性が低下する等課題があり、耐熱性の向上、絶縁性の向上、硬化温度の低温化、金属に対する接着性向上という観点では十分な検討はなされていない。特許文献３は巻線を中継するための端子を固定する端子用ハウジングをステータコアの絶縁用樹脂モールドと一体成形することによって、ハウジング用の部品を新たに組み込む必要がなくなり、コストの低下やスペース上の効率的配置を行うことができるが、巻線形状や巻回設計の自由度という観点では十分な検討はなされていない。
【００１０】
本発明は、耐熱性、絶縁性、接着性、可とう性に優れた樹脂組成物およびそれを用いたワニス、エナメル線、回転機を提供することを目的とする。
【課題を解決するための手段】
【００１１】
本発明は、硬化後のワニスが、耐熱性の高い材料とフィラーとの結合基を有する誘電率の低い材料の共重合体に絶縁性フィラーを化学的に結合した構造をとることを特徴とする。
【００１２】
本発明のモーターは、本発明のエナメル線の良好な接着性、絶縁性のため、巻線端部との絶縁距離を確保するために、コイル成形をきつくすることが可能であり、従来の同期電動機のステータの構造を用いることができる。また、ステータのコイルエンド部に筒状の絶縁リングを挿入して軸受は維持リングの外周あるいはローター間を絶縁しても良い。
【発明の効果】
【００１３】
本発明により、耐熱性、絶縁性、接着性、可とう性に優れた樹脂組成物およびそれを用いたワニス、エナメル線、回転機を提供することができる。
【図面の簡単な説明】
【００１４】
【図１】樹脂組成物の構成図である。
【図２】樹脂組成物のＤＳＣ曲線である。
【図３】樹脂組成物のガラス転移温度である。
【図４】樹脂組成物の熱分解曲線である。
【図５】樹脂組成物の１０％重量減少温度である。
【図６】エナメル線縦断面構成図である。
【図７】エナメル線の特性評価結果である。
【図８】本発明の回転機の固定子の縦断面図である。
【図９】比較例３の回転機の固定子の縦断面図である。
【発明を実施するための形態】
【００１５】
本発明は、硬化後のワニスが、耐熱性の高い材料とフィラーとの結合基を有する誘電率の低い材料の共重合体に絶縁性フィラーを化学的に結合した構造をとることを特徴とする。具体的には、図１に示すように高耐熱のマレイミドと、結合性ビニルを１つ以上有する低誘電率で高接着性のアルコキシシランとからなる樹脂組成物である。この樹脂組成物に、シリカ粒子、シランカップリング剤の一方あるいは双方を配合し、加熱することにより、簡便にマレイミドと結合性ビニルを１つ以上有するアルコキシシランの共重合体にフィラーが化学的に結合した構造とすることを特徴とする。
【００１６】
また、この時のマレイミドと結合性ビニルを１つ以上有するアルコキシシランからなる樹脂組成物は、アゾビスイソブチロニトリルを開始剤として、ｍ−ジニトロベンゼンを停止剤として、ヘキサンおよびトルエンを溶媒として、ラジカル重合により共重合体としておくことが望ましい。
【００１７】
共重合体の形成前のマレイミドは、下記式（１）で表される。
【００１８】
【化１】
2013139531.tif 000003
（Ｒ１はマレイミド、アルキル基、フェニル基、ビニル基置換フェニル基、または水素原子であり、Ｒ２及びＲ３は、水素原子またはアルキル基のいずれかである、もしくはＲ２及びＲ３が互いに結合して炭素環を形成している。）
【００１９】
また、共重合体の形成前のアルコキシシランは、下記式（２）で表される芳香族ビニル化合物である。
【００２０】
【化２】
2013139531.tif 000004
（Ｒ４はアルコキシシラン基、ビニル基、または水素原子である。）
【００２１】
また、共重合体を形成後のマレイミドは、下記式（３）または式（４）で表される。
【００２２】
【化３】
2013139531.tif 000005
（Ｒ５はマレイミド、アルキル基、フェニル基、ビニル基置換フェニル基、または水素原子であり、Ｒ６及びＲ７は、水素原子またはアルキル基のいずれかである、もしくはＲ６及びＲ７が互いに結合して炭素環を形成している。）
【００２３】
【化４】
2013139531.tif 000006
（Ｒ８及びＲ９は、水素原子またはアルキル基のいずれかである、もしくはＲ８及びＲ９が互いに結合して炭素環を形成している。Ｒ１０及びＲ１１は、水素原子またはアルキル基のいずれかである、もしくはＲ１０及びＲ１１が互いに結合して炭素環を形成している。）
【００２４】
共重合体の形成後のアルコキシシランは、下記式（５）で表される芳香族ビニル化合物である。
【００２５】
【化５】
2013139531.tif 000007
（Ｒ１２はアルコキシシラン基、ビニル基、または水素原子であり、Ｒ１３およびＲ１４は、水素原子またはアルキル基のいずれかである、もしくはＲ１３及びＲ１４が互いに結合して炭素環を形成している。）
【００２６】
また、この時のシリカ粒子、シランカップリング剤の一方あるいは双方の添加時にはアンモニア水およびアルコールを同時に添加しておくことが望ましい。なお、フィラーはシランカップリング剤からなるものとしても良い。
【００２７】
また、この時の樹脂組成物と、シリカ粒子、シランカップリング剤の一方あるいは双方を添加する溶媒はトルエン、テトラヒドロフランのどちらか一方あるいは双方であることが望ましい。
【００２８】
本発明のワニスは、前記樹脂組成物に、シランカップリング剤及びその他の添加剤を配合し、固形分含有率３０〜６０質量％程度となるように、有機溶剤で希釈することにより製造される。
【００２９】
また、この時のシランカップリング剤は、テトラメトキシシラン、テトラエトキシシラン、メチルトリメトキシシラン、メチルトリエトキシシランのいずれかであることが望ましい。以降、本発明においてシランカップリング剤とはテトラメトキシシラン、テトラエトキシシラン、メチルトリメトキシシラン、メチルトリエトキシシランを意味することとする。
【００３０】
本発明のエナメル線は、ワニスを導体に直接塗布した後、焼付けて硬化することにより絶縁被膜を形成できる。焼付け温度としては、有機溶剤が揮発できる温度であることが望ましい。導体としては銅線、アルミニウム線などの金属導体が用いられる。
【００３１】
なお、このエナメル線はワニスのみを焼付けても良いが、耐摩耗性を向上させるために、ワニスを塗布焼付けした後、市販の樹脂ワニスを上塗り焼付けしても良い。市販の樹脂ワニスは特に限定せず、従来から絶縁被膜に用いられているポリエステルイミド系樹脂、ポリアミドイミド系樹脂、ポリアミド系樹脂、ポリイミド系樹脂、ポリウレタン系樹脂、ポリエステル系樹脂、フェノキシ系樹脂などを用いることができる。
【００３２】
本発明の回転機は、本発明のエナメル線の良好な接着性、絶縁性のため、巻線端部との絶縁距離を確保するために、コイル成形をきつくすることが可能であり、従来の同期電動機のステータの構造を用いることができる。また、ステータのコイルエンド部に筒状の絶縁リングを挿入して軸受は維持リングの外周あるいはローター間を絶縁しても良い。
【００３３】
＜実施例１＞
実施例１に係る樹脂組成物の作製に関しては、例えばＮ−フェニルマレイミドと４−（トリメトキシシリル）スチレンの共重合に関して下記の操作を行った。５０mlの二口ナスフラスコに再結晶精製した、Ｎ−フェニルマレイミド、アゾビスイソブチロニトリル、およびスターラーを投入し、玉入り冷却管を取り付け、セプタムで密栓した。玉入り冷却管には三方コックを取り付けた。ガラス器具系内の真空引きと窒素置換を３回行った後、シリンジを使って、４−（トリメトキシシリル）スチレンとして、所定量の信越化学工業株式会社製のＫＢＭ１４０３および溶媒を投入した。攪拌しながらオイルバスで６０℃に加熱し、８時間ラジカル共重合を行った。８時間後ガラス器具をオイルバスより外し、ｍ−ジニトロベンゼンを投入して重合反応を停止させた。重合溶液を脱水メタノール中に投入し、窒素置換した状態で一晩放冷した。重合物はグラスマイクロフィルターをセットしたガラスろ過器を用いて吸引ろ過し、室温で８時間真空乾燥した後、ガラスサンプル管で室温保管した。サンプル管への保管は窒素雰囲気のグローボックス中にて行った。
【００３４】
また、２５％アンモニア水に共重合物、シリカフィラー、あるいはシランカップリング剤のどちらか一方あるいは双方を投入し、１時間ミックスローターにて攪拌した後、ＴＨＦを投入し、さらに一晩攪拌した。撹拌後、溶液をＰＴＦＥシートを敷いたアルミカップに移し、８０℃３０分間、１００℃３０分間、１６０℃１時間加熱し、サンプルとした。
【００３５】
＜比較例１＞
比較例１に係る樹脂組成物の作製に関しては、例えばＮ−フェニルマレイミドとスチレンの共重合に関しては下記の操作を行った。５０mlの二口ナスフラスコに再結晶精製した、Ｎ−フェニルマレイミド、アゾビスイソブチロニトリル、およびスターラーを投入し、玉入り冷却管を取り付け、セプタムで密栓した。玉入り冷却管には三方コックを取り付けた。ガラス器具系内の真空引きと窒素置換を３回行った後、シリンジを使って所定量の蒸留精製したスチレンモノマおよび溶媒を投入した。攪拌しながらオイルバスで６０℃に加熱し、８時間ラジカル共重合を行った。８時間後ガラス器具をオイルバスより外し、ｍ−ジニトロベンゼンを投入して重合反応を停止させた。重合溶液を脱水メタノール中に投入し、窒素置換した状態で一晩放冷した。重合物はグラスマイクロフィルターをセットしたガラスろ過器を用いて吸引ろ過し、室温で８時間真空乾燥した後、ガラスサンプル管で室温保管した。サンプル管への保管は窒素雰囲気のグローボックス中にて行った。
【００３６】
また、２５％アンモニア水に共重合物、シリカフィラー、シランカップリング剤を投入し、１時間ミックスローターにて攪拌した後、ＴＨＦを投入し、さらに一晩攪拌した。撹拌後、溶液をＰＴＦＥシートを敷いたアルミカップに移し、８０℃３０分間、１００℃３０分間、１６０℃１時間加熱し、サンプルとした。
【００３７】
＜実施例１と比較例１の対比（１）＞
図２に樹脂組成物のＤＳＣ曲線を示す。図２により、実施例１に係る樹脂組成物と、比較例１に係る樹脂組成物との耐熱性の違いが分かる。
【００３８】
本実施例において、樹脂組成物のガラス転移温度は以下の方法で測定した。Ｎ−フェニルマレイミド−スチレン共重合体、Ｎ−フェニルマレイミド−４−（トリメトキシシリル）スチレン共重合体、共重合体−シリカおよびシランカップリング剤添加材の示差熱熱量分析はティー・エイ・インスツルメンツ社製ＤＳＣＱ２０００にて行った。アルミパンを用いて、０℃−３００℃−０℃のサイクルを昇温速度１０℃／分にて測定を行った。
【００３９】
サンプルＮo.１〜６の条件は以下の通りである。
【００４０】
［実施例１に係る樹脂組成物  サンプルＮo.１〜３］
（サンプルＮo.１）
Ｎ−フェニルマレイミド−ＫＢＭ１４０３の重合体１００質量部に対して、シリカフィラーが１０質量部となるように樹脂組成物を作成した。
（サンプルＮo.２）
Ｎ−フェニルマレイミド−ＫＢＭ１４０３が重合体１００質量部に対して、シリカフィラーが５質量部、シランカップリング剤からなるシリカ（シランカップリング剤が反応した後の生成されるシリカ）が５質量部となるように樹脂組成物を作成した。
（サンプルＮo.３）
Ｎ−フェニルマレイミド−ＫＢＭ１４０３が重合体１００質量部に対して、シリカフィラーが１５質量部、シランカップリング剤からなるシリカ（シランカップリング剤が反応した後の生成されるシリカ）が１５質量部となるように樹脂組成物を作成した。
【００４１】
［比較例１に係る樹脂組成物  サンプルＮo.４〜６］
（サンプルＮo.４）
Ｎ−フェニルマレイミド−スチレンの重合体１００質量部に対して、シリカフィラーが１０質量部となるように樹脂組成物を作成した。
（サンプルＮo.５）
Ｎ−フェニルマレイミド−スチレンの重合体１００質量部に対して、シリカフィラーが５質量部、シランカップリング剤からなるシリカ（シランカップリング剤が反応した後の生成されるシリカ）が５質量部となるように樹脂組成物を作成した。
（サンプルＮo.６）
Ｎ−フェニルマレイミド−スチレンの重合体１００質量部に対して、シリカフィラーが１５質量部、シランカップリング剤からなるシリカ（シランカップリング剤が反応した後の生成されるシリカ）が１５質量部となるように樹脂組成物を作成した。
【００４２】
図３に実験の結果として得られた樹脂組成物のガラス転移温度を示す。実施例１に係る樹脂組成物であるサンプルＮo.１〜３ではガラス転移温度を検出できなかったが、比較例に係る樹脂組成物であるサンプルＮo.４〜６ではガラス転移温度を検出できた。この結果は、実施例１に係る樹脂組成物が、比較例１に係る樹脂組成物よりも高い耐熱性を有することを示す。
【００４３】
＜実施例１と比較例１の対比（２）＞
図４に樹脂組成物の熱分解曲線を示す。図４により、実施例１に係る樹脂組成物と、比較例１に係る樹脂組成物との耐熱性の違いが分かる。サンプルの条件は、実施例１と比較例１の対比（１）と同様である。
【００４４】
図５に実験の結果として得られた１０％重量減少温度を示す。１０％重量減少温度とは、熱分解により重量（質量）が熱分解前より１０％重量減少したときの温度である。１０％重量減少温度が、サンプルＮo.１〜３では４４９℃以上となり、サンプルＮo.４〜６では３８７℃以下となった。この結果は、実施例１に係る樹脂組成物が、比較例１に係る樹脂組成物よりも高い耐熱性を有することを示す。
【００４５】
上記実験において、樹脂組成物の熱重量測定は以下の方法で行った。ティー・エイ・インスツルメンツ社製のＴＧＡＱ５００にて行った。アルミパンを用い、窒素気流下で、４０℃から５５０℃まで昇温速度１０℃／分にて測定を行った。
【００４６】
＜実施例２＞
図６（Ａ）にエナメル線５１０の縦断面の構成図を示す。銅線５１３の外側に実施例１のワニス層５１１が形成されている。このワニスを用いた、エナメル線の作製に関しては、下記の操作を行った。
【００４７】
上述の樹脂組成物（実施例１のサンプルＮo.１）１００重量分に、シランカップリング剤を２重量分配合し、固形分含有率３０〜６０質量％程度となるように、トルエンで希釈しワニス層５１１とした。ワニスを直径１.００８mmの銅線に塗布し、２００℃で焼付けることにより、仕上げ径１.０８０mm（絶縁被膜厚み０.０３６mm）の絶縁電線を製造した。製造した絶縁電線について、上記評価方法に基づいて、耐摩耗性、絶縁破壊電圧、可とう性、ヒートショック試験、軟化温度を測定した。
【００４８】
＜実施例３＞
図６（Ｂ）にエナメル線５２０の縦断面の構成図を示す。銅線５１３の外側に実施例１のワニス層５１１が形成され、ワニス層５１１の外側にポリエステルイミド樹脂ワニス５２１が形成されている。このワニスを用いた、エナメル線の作製に関しては、下記の操作を行った。
【００４９】
上述の樹脂組成物（実施例１のサンプルＮo.１）１００重量分に、シランカップリング剤を２重量分配合し、固形分含有率３０〜６０質量％程度となるように、トルエンで希釈しワニス層５１１とした。ワニス層５１１を直径１.００８mmの銅線に塗布し、２００℃で焼付け、その後ポリエステルイミド樹脂ワニスを銅線に塗布し４００℃で焼付けることにより、仕上げ径１.０８０mm（絶縁被膜厚み０.０３６mm）の絶縁電線を製造した。製造した絶縁電線について、上記評価方法に基づいて、耐摩耗性、絶縁破壊電圧、可とう性、ヒートショック試験、軟化温度を測定した。
【００５０】
＜比較例２＞
比較例２として、ポリエステルイミド樹脂ワニスを用いた、エナメル線の作製に関しては、下記の操作を行った。ポリエステルイミド樹脂組成物１００重量分に、シリカフィラーを１０重量分、あるいは３０重量分配合し、固形分含有率３０〜６０質量％程度となるように、トルエンで希釈しワニスとした。ワニスを直径１.００８mmの銅線に塗布し、４００℃で焼付けることにより、仕上げ径１.０８０mm（絶縁被膜厚み０.０３６mm）の絶縁電線を製造した。製造した絶縁電線について、上記評価方法に基づいて、耐摩耗性、絶縁破壊電圧、可とう性、ヒートショック試験、軟化温度を測定した。
【００５１】
図７はエナメル線の特性評価結果である。上記測定において、エナメル線の耐摩耗性は以下の方法で評価した。ＪＩＳ  Ｃ３００３−１９９９に記載の耐摩耗試験に準拠し、一方向摩耗値（ｇ）を測定した。どの程度の力が加わったときに被膜が破損するかを調べるもので、捲線時のストレスに対する被膜強度の指標となる。なお、各絶縁電線について、５本ずつ測定した結果の平均値を示す。
【００５２】
上記測定において、エナメル線の絶縁破壊電圧は以下の方法で評価した。作製した絶縁電線２本を用いて撚り線を作成し、これをＪＩＳ  Ｃ２００２  １０に準じて、絶縁破壊電圧（ｋＶ）を測定し、１０個のサンプルの測定値を平均して平均絶縁破壊電圧を求めた。なお、各絶縁電線１０本ずつ測定した結果の平均値を示す。
【００５３】
上記測定において、エナメル線の可とう性は以下の方法で評価した。絶縁電線を、初期長さに対して２０％伸長し、伸長後、ＪＩＳ  Ｃ３００３  ７.１.１可とう性試験に準拠して試験した。具体的には、絶縁電線の自己径（１ｄ）、２倍（２ｄ）を有する丸棒に沿って電線を、電線と電線とが接触するように３０回巻き付けた後、亀裂の有無を観察し、亀裂が発生しなかったときの丸棒の径（１ｄ又は２ｄ）を調べた。１ｄでも亀裂を生じない場合は、可とう性に優れているといえる。
【００５４】
上記測定において、エナメル線のヒートショック試験は以下の方法で行った。絶縁電線を、初期長さに対して２０％伸長し、伸長後、ＪＩＳ  Ｃ３００３  ２０の耐衝撃試験に準拠して試験した。具体的には、２００℃で３０分間加熱した後、絶縁電線の自己径（１ｄ）、２倍（２ｄ）、３倍（３ｄ）を有する丸棒に沿って電線を、電線と電線とが接触するように３０回巻き付けた後、亀裂の有無を観察し、亀裂が発生しなかったときの丸棒の径を調べた。丸棒の径が小さいほど、可とう性が高温処理によっても保持できていることを意味し、耐熱性に優れているといえる。同様のヒートショック試験を２２０℃、で３０分間加熱処理した後についても行った。
【００５５】
上記測定において、エナメル線の軟化温度は以下の方法で評価した。ＪＩＳ  Ｃ３００３「エナメル銅線及びエナメルアルミニウム線試験方法」に準じて、軟化温度（℃）を測定した。ＪＩＳに規定する荷重（７００ｇ）、２倍荷重（１４００ｇ）及び３倍荷重のそれぞれについて、電線が導通したときの温度（軟化温度）を測定した。なお、各絶縁電線について、５本ずつ測定した結果の最大値と最小値の平均値を示す。
【００５６】
図７によれば、耐磨耗性（ｇｆ）において、実施例２、３のエナメル線用ワニスは、比較例２（従来）のポリエステルイミド樹脂ワニスよりも４００高い値を示す。従って、実施例２、３のエナメル線用ワニスの方が接着性に優れている。
【００５７】
絶縁破壊電圧（ｋＶ）において、実施例２、３のエナメル線用ワニスは、比較例２（従来）のポリエステルイミド樹脂ワニスよりも高い値を示す。従って、実施例２、３のエナメル線用ワニスの方が耐圧性に優れている。
【００５８】
可とう性試験において、実施例２、３のエナメル線用ワニスは、比較例２（従来）のポリエステルイミド樹脂ワニスと同じ１ｄを示す。従って、実施例２、３のエナメル線用ワニスは、比較例２（従来）のポリエステルイミド樹脂ワニスと同程度の可とう性を示す。
【００５９】
ヒートショック試験において、実施例２、３のエナメル線用ワニスは、比較例２（従来）のポリエステルイミド樹脂ワニスと同じ１ｄを示す。従って、実施例２、３のエナメル線用ワニスは、比較例２（従来）のポリエステルイミド樹脂ワニスと同程度の耐熱性を示す。
【００６０】
耐軟化温度（℃）において、実施例２、３のエナメル線用ワニスは、比較例２（従来）のポリエステルイミド樹脂ワニスよりも高い値を示す。従って、実施例２、３のエナメル線用ワニスの方が耐熱性に優れている。
【００６１】
以上のように、実施例２、３のエナメル線用ワニスは比較例２（従来）のポリエステルイミド樹脂ワニスと比較して耐圧、耐熱、導線への接着性に優れていることが明らかとなった。また、本発明のワニスと従来のエナメル線用ワニスを組み合わせても比較的良好な特性を得られることが分かった。
【００６２】
＜実施例４＞
図８に本発明に係る回転機（モーターまたは発電機）５３０の縦断面図を示す。回転機５３０は、固定子５３２、回転子５３３、エナメル線５３４、カバー５３５、軸受５３６、シャフト５３７を有する。エナメル線５３４として、耐圧性の高い実施例２のエナメル線５１０または実施例３のエナメル線５２０を採用することで、巻線端部に絶縁物等を設置することなく、回転機５３０を組むことができた。このため、直材費が安価となり、回転機が軽量化され、さらに組み付け工程を簡略化できた。
【００６３】
＜比較例３＞
図９に比較例として従来の回転機５４０の縦断面図を示す。回転機５４０は、回転機５３０と同様に固定子等の構成を有するが、エナメル線５３４は耐圧性の高いものではないため、巻線端部に絶縁物５４１を配置する必要があった。絶縁物５４１が必要な分だけ、製造コスト、製品重量、組立部品点数の面で本発明に劣るものである。
【符号の説明】
【００６４】
５１０、５２０、５３４  エナメル線
５１１  ワニス層
５１３  銅線
５２１  ポリエステルイミド樹脂ワニス
５３０、５４０  回転機
５３２  固定子
５３３  回転子
５３５  カバー
５３６  軸受
５３７  シャフト
【図１】
2013139531.tif 000013
【図２】
2013139531.tif 000014
【図３】
2013139531.tif 000015
【図４】
2013139531.tif 000016
【図５】
2013139531.tif 000017
【図６】
2013139531.tif 000018
【図７】
2013139531.tif 000019
【図８】
2013139531.tif 000020
【図９】
2013139531.tif 000021